(57)【特許請求の範囲】
【請求項１】
集電体層、活物質層、及び固体電解質層を有している電極積層体の製造方法であって、
前記集電体層の表面に活物質スラリーを塗布して活物質スラリー層を形成し、前記活物質スラリー層の表面に電解質スラリーを塗布して電解質スラリー層を形成することを含み、
前記活物質スラリーが、酪酸ブチル及びヘプタンを含有し、
前記電解質スラリーが、酪酸ブチル、又は酪酸ブチル及びヘプタンを含有し、
前記活物質スラリー中の分散媒のヘプタンの質量％濃度が、前記電解質スラリー中の分散媒のヘプタンの質量％濃度より高い、
電極積層体の製造方法。
【請求項２】
前記電解質スラリー層の表面に別の活物質スラリーを塗布して別の活物質スラリー層を形成することを含み、
前記別の活物質スラリーが、酪酸ブチル、又は酪酸ブチル及びヘプタンを含有し、
前記電解質スラリー中の分散媒のヘプタンの質量％濃度が、前記別の活物質スラリー中の分散媒のヘプタンの質量％濃度以上である、請求項１に記載の方法。
【請求項３】
前記活物質スラリー中の分散媒のヘプタンの質量％濃度が、０質量％超６０質量％以下である、請求項１又は２に記載の方法。
【請求項４】
前記電解質スラリー中の分散媒のヘプタンの質量％濃度が、０質量％以上５０質量％以下である、請求項１〜３のいずれか一項に記載の方法。
【発明の詳細な説明】
【技術分野】
【０００１】
本発明は、電極積層体の製造方法に関する。さらに詳しくは、本発明は、電池の製造にかかる工程数を削減し、短絡を抑制し、かつ電池の性能を向上させることができる電極積層体の製造方法に関する。
【背景技術】
【０００２】
近年、電解液を固体電解質に置換した全固体電池が注目されている。電解液を用いる二次電池と比較して、全固体電池は、電解液を用いないことから、過充電に起因する電解液の分解等を生じることなく、更に、高いサイクル耐久性及びエネルギー密度を有している。
【０００３】
このような全固体電池の製造方法は、一般に、集電体層の上に活物質スラリーを塗工した後に、これを乾燥又は仮焼成し、かつ乾固した活物質層を形成し、次に、乾固した活物質層の上に固体電解質スラリーを塗工し、これを乾燥又は仮焼成する工程を含んでいる。したがって、スラリー状の原材料を使用している層を２以上積層させた積層体では、少なくとも、スラリー状の原材料を乾燥させる工程を２以上含むため、製造にかかる工程数の増加及び時間の長期化を回避できないという問題がある。そのため、かかる課題の解決が望まれている。
【０００４】
特許文献１の二次電池の製造方法は、第１の集電体上に正極活物質スラリー層、固体電解質スラリー層、及び負極活物質スラリー層を乾燥させずに積層塗布した後に、それらのスラリー層をまとめて乾燥し、そして、第２の集電体を重ね合わせる工程を含む。この二次電池の製造方法では、高容量の二次電池を高い生産性で作製することができるとされている。
【０００５】
特許文献２のリチウムイオン電池の製造方法は、集電体上に活物質を含むスラリーを塗布し、この活物質を含むスラリー上に無機粒子等を含むスラリーを塗布する工程と、これらのスラリーを乾燥させることにより、集電体層上に活物質層を形成し、かつこの活物質層上に無機粒子等を含む電解質層を形成する工程とを含んでいる。このリチウムイオン電池の製造方法では、従来の複数の工程中に混入する可能性のあった金属異物について、その混入を防止して、内部短絡を抑制することができるとされている。
【０００６】
特許文献３の全固体電池の製造方法は、負極活物質層の表面へ固体電解質スラリーを塗工し、これを乾燥させ、負極電極体を作製する工程と、正極活物質層の表面へ固体電解質スラリーを塗工し、これを乾燥させ、正極電極体を作製する工程と、負極電極体の固体電解質層側及び正極電極体の固体電解質層側を重ね合わせ、加熱プレスする接合工程とを有している。この全固体電池の製造方法では、当該負極電極体の固体電解質層及び正極電極体の固体電解質層の少なくとも一方はガラス系固体電解質である、としている。
【０００７】
なお、特許文献４の固体電池用電極の製造方法は、活物質、固体電解質、バインダー、及び、溶媒を混練してスラリー状の電極組成物を作製する混練工程と、作製したスラリー状の電極組成物を塗工する塗工工程と、塗工されたスラリー状の電極組成物を乾燥する乾燥工程とを有している。この固体電池用電極の製造方法では、溶媒に、バインダーの良溶媒及びバインダーの貧溶媒が含まれており、かつバインダーの良溶媒としてのヘプタン及びバインダーの貧溶媒としての酪酸ブチルが列挙されている。
【先行技術文献】
【特許文献】
【０００８】
【特許文献１】特開２０１０−１１３８１９号公報
【特許文献２】特開２０１３−１２７８５７号公報
【特許文献３】特開２０１５−００８０７３号公報
【特許文献４】特開２０１３−１１８１４３号公報
【発明の概要】
【発明が解決しようとする課題】
【０００９】
本発明者らは、特許文献１の方法のように、活物質スラリー層を乾燥させずにその上に電解質スラリー層を積層する場合、それらの接触面から各スラリー層の固体成分が混じり合い、これによって、電池を使用する際に短絡が生じる可能性があることを見出した。
【００１０】
したがって、本発明は、電池の製造にかかる工程数を削減し、短絡を抑制し、かつ電池の性能を向上させることができる電極積層体の製造方法を提供することを目的とする。
【課題を解決するための手段】
【００１１】
本発明者らは、以下の手段により、上記課題を解決できることを見出した。
【００１２】
〈１〉集電体層、活物質層、及び固体電解質層を有している電極積層体の製造方法であって、
上記集電体層の表面に活物質スラリーを塗布して活物質スラリー層を形成し、上記活物質スラリー層の表面に電解質スラリーを塗布して電解質スラリー層を形成することを含み、
上記活物質スラリーが、酪酸ブチル及びヘプタンを含有し、
上記電解質スラリーが、酪酸ブチル、又は酪酸ブチル及びヘプタンを含有し、
上記活物質スラリー中の分散媒のヘプタンの質量％濃度が、上記電解質スラリー中の分散媒のヘプタンの質量％濃度より高い、
電極積層体の製造方法。
〈２〉上記電解質スラリー層の表面に別の活物質スラリーを塗布して別の活物質スラリー層を形成することを含み、
上記別の活物質スラリーが、酪酸ブチル、又は酪酸ブチル及びヘプタンを含有し、
上記電解質スラリー中の分散媒のヘプタンの質量％濃度が、上記別の活物質スラリー中の分散媒のヘプタンの質量％濃度以上である、〈１〉項に記載の方法。
〈３〉上記活物質スラリー中の分散媒のヘプタンの質量％濃度が、０質量％超６０質量％以下である、〈１〉又は〈２〉項に記載の方法。
〈４〉上記電解質スラリー中の分散媒のヘプタンの質量％濃度が、０質量％以上５０質量％以下である、〈１〉〜〈３〉項のいずれか一項に記載の方法。
〈５〉〈１〉〜〈４〉項のいずれか一項に記載の方法で製造された電極積層体を具備している全固体電池。
【発明の効果】
【００１３】
本発明によれば、電池の製造にかかる工程数を削減し、短絡を抑制し、かつ電池の性能を向上させることができる電極積層体の製造方法を提供することができる。
【図面の簡単な説明】
【００１４】
【図１】図１（ａ）は、比較例１のスラリー積層体の上に正極活物質スラリー層を更に形成したスラリー積層体を、６０分にわたって自然乾燥させた際の、電極積層体の断面の走査型電子顕微鏡（ＳＥＭ像）であり、図１（ｂ）は、比較例１のスラリー積層体の上に正極活物質スラリー層を更に形成したスラリー積層体を、４分にわたって１００℃で乾燥させた際の、電極積層体の断面のＳＥＭ像であり、かつ図１（ｃ）は、比較例１のスラリー積層体の上に正極活物質スラリー層を更に形成したスラリー積層体を、１分にわたって１５０℃で乾燥させた際の、電極積層体の断面のＳＥＭ像である。
【図２】図２は、実施例１の電極積層体の断面のＳＥＭ像である。
【図３】図３は、実施例２の電極積層体の断面のＳＥＭ像である。
【図４】図４は、実施例３の電極積層体の断面のＳＥＭ像である。
【図５】図５は、実施例４の電極積層体の断面のＳＥＭ像である。
【図６】図６は、実施例５の電極積層体の断面のＳＥＭ像である。
【図７】図７は、比較例１の電極積層体の断面のＳＥＭ像である。
【発明を実施するための形態】
【００１５】
以下、本発明の実施形態について詳細に説明する。なお、本発明は、以下の実施形態に限定されるものではなく、本発明の要旨の範囲内で種々変形して実施できる。また、図面の説明において同一の要素には同一の符号を付し、重複する説明を省略する。
【００１６】
本発明において、「スラリー層」とは、形状が不定であるスラリーを層状にした状態を意味する。
【００１７】
本発明において、「スラリー層の固体成分」とは、分散媒、例えば、酪酸ブチル及びヘプタン等を除いた、スラリー層を構成する固体要素全てを意味する。また、本発明において、「活物質スラリー」が正極活物質スラリー又は負極活物質スラリーを意味する場合には、「別の活物質スラリー」は、それぞれ、負極活物質スラリー又は正極活物質スラリーを意味する。
【００１８】
《電極積層体》
本発明の方法では、集電体層、活物質層、及び固体電解質層を有している電極積層体を製造する。
【００１９】
電極積層体の製造方法としては、集電体の上に、活物質スラリーを塗布して乾燥させることによって、活物質層を形成した後に、活物質層の上に、電解質スラリーを塗布して乾燥させることによって、固体電解質層を形成する、ウェット・オン・ドライ方式が知られている。この方式では、乾燥工程の数が多くなること、乾燥工程の前後若しくは最中に金属片等の不純物が混入すること、かつ／又は活物質層と電解質層との間の界面において接着性能が低下すること等の可能性がある。
【００２０】
これに対して、電極積層体を製造する本発明の方法は、集電体の表面に活物質スラリーを塗布して活物質スラリー層を形成し、活物質スラリー層の表面に電解質スラリーを塗布して電解質スラリー層を形成する、いわゆるウェット・オン・ウェット方式を採用している。
【００２１】
上記のウェット・オン・ドライ方式と比較して、ウェット・オン・ウェット方式では、電極積層体の製造にかかる工程数を削減し、時間を節約し、かつ／又は金属片等の不純物が混入する機会を減少させることが可能である。さらに、この方式では、積層されている複数のスラリー層を乾燥又は焼成して作製した、活物質層と電解質層との間の界面において、接着性能を向上させることが可能であり、これによって、電池の導電性や耐衝撃性等を向上させることができる。
【００２２】
なお、活物質スラリーを塗布して活物質スラリー層を形成する工程、及び活物質スラリー層の表面に電解質スラリーを塗布して電解質スラリー層を形成する工程は、同時に行ってよく、また順次に行ってもよい。
【００２３】
ここで、本発明者らは、活物質層への電解質層の固体成分の混入及び／又は電解質層への活物質層の固体成分の混入は、積層されている複数のスラリー層を乾燥又は焼成する工程ではなく、活物質スラリー層及び電解質スラリー層を形成する工程において主に生じ得ることを見出した。
【００２４】
電極積層体を製造する本発明の方法では、活物質スラリーが、酪酸ブチル及びヘプタンを含有し、電解質スラリーが、酪酸ブチル、又は酪酸ブチル及びヘプタンを含有し、かつ活物質スラリー中の分散媒のヘプタンの質量％濃度が、電解質スラリー中の分散媒のヘプタンの質量％濃度より高くなっている。
【００２５】
これによって、本発明の方法では、活物質スラリー層の上に電解質スラリー層が存在している場合でも、活物質スラリー層の固体成分と電解質スラリー層の固体成分とが混じり合うことを抑制できる。
【００２６】
原理によって限定されるものではないが、本発明の方法において活物質スラリー層の固体成分と、電解質スラリー層の固体成分とが混じり合わない理由は、各スラリー層中の分散媒の表面張力の差にあると考えられる。
【００２７】
分散媒の表面張力が比較的に低い場合には、この分散媒と、この分散媒中に存在しているスラリー層の固体成分とが均一に混合され、この混合状態が比較的に安定性の高い状態にあると考えられる。これに対して、分散媒の表面張力が比較的に高い場合には、この分散媒と、この分散媒中に存在しているスラリー層の固体成分とが均一に混合されているが、この混合状態が比較的に安定性の低い状態にあると考えられる。
【００２８】
したがって、活物質スラリー中の分散媒の表面張力が、電解質スラリー中の分散媒の表面張力より低くなっていることによって、活物質スラリー層が、電解質スラリー層よりも比較的に安定性が高くなり、活物質スラリー層の固体成分と、電解質スラリーの固体成分との混じり合いが、抑制されると考えられる。
【００２９】
これに関して、一般的に、ヘプタンの表面張力は酪酸ブチルの表面張力より低く、かつ分散媒のヘプタンの質量％濃度が高いほど、分散媒の表面張力は低くなる。このため、活物質スラリー中の分散媒のヘプタンの質量％濃度が、電解質スラリー中の分散媒のヘプタンの質量％濃度より高くなっていることによって、活物質スラリー層が、電解質スラリー層よりも比較的に安定性が高くなり、活物質スラリー層の固体成分と、電解質スラリーの固体成分との混じり合いが、抑制されると考えられる。
【００３０】
また、各スラリー層の固体成分の混じり合いが抑制されることによって、これら積層されている複数のスラリー層を乾燥及び焼成した後に、活物質層中への電解質層の固体成分の混入を抑制することができ、かつその逆もまた然りである。
【００３１】
これによって、電解質層がセパレーターとしての機能を十分に発揮し、電池の短絡を防止することができる。加えて、電解質層がセパレーターとしての機能を十分に発揮するため、電解質層の厚さを従来より薄くすることができる。これによって、電池のエネルギー密度の向上やコンパクト化を図ることが可能となり、さらに、電池の内部抵抗を低減することが可能となる。
【００３２】
また、任意選択的に、本発明の方法は、電解質スラリー層の表面に別の活物質スラリーを塗布して別の活物質スラリー層を形成することを含む。この場合には、別の活物質スラリーが、酪酸ブチル、又は酪酸ブチル及びヘプタンを含有し、電解質スラリー中の分散媒のヘプタンの質量％濃度が、別の活物質スラリー中の分散媒のヘプタンの質量％濃度以上である。
【００３３】
これによって、例えば、活物質スラリー層、電解質スラリー層、及び任意選択的な別の活物質スラリー層を有している電極積層体を一括で作製することができる。
【００３４】
したがって、従来の電極積層体では、活物質スラリー層、電解質スラリー層、及び任意選択的な別の活物質スラリー層を、それぞれ個別に乾燥させていたが、本発明の方法では、これらの乾燥工程を一括で行うのと同時に、上記に記載したような電池の性能の向上を図ることができる。
【００３５】
ヘプタンの質量％濃度は、分散媒の全質量に対するヘプタンの質量の割合として算出することができる。分散媒としては、化学的安定性の観点及び表面張力を調整する観点から、酪酸ブチル及びヘプタンを含有していることが好ましい。
【００３６】
活物質スラリー、電解質スラリー、及び任意選択的な別の活物質スラリー中の分散媒のヘプタンの質量％濃度は、活物質スラリー及び電解質スラリーの順で、又は活物質スラリー、電解質スラリー、及び別の活物質スラリーの順で、ヘプタンの質量％濃度を段階的に低くすることができれば、特に限定されない。
【００３７】
活物質スラリー中の分散媒のヘプタンの質量％濃度は、６０質量％以下、５５質量％以下、５０質量％以下、４５質量％以下、若しくは４０質量％以下でよく、並びに／又は０質量％超、１０質量％以上、１５質量％以上、２０質量％以上、若しくは２５質量％以上でよい。
【００３８】
また、活物質スラリー中の分散媒のヘプタンの質量％濃度としては、スラリーの粘性を維持する等の観点から、０質量％超６０質量％以下が好ましく、２０質量％以上４５質量％以下がより好ましく、２５質量％以上４０質量％以下がさらに好ましい。
【００３９】
電解質スラリー中の分散媒のヘプタンの質量％濃度は、それが活物質スラリー中の分散媒のヘプタンの質量％濃度より低いことを条件として、５０質量％以下、４５質量％以下、４０質量％以下、３５質量％以下、又は３０質量％以下でよく、０質量％以上、１０質量％以上、１５質量％以上、２０質量％以上、又は２５質量％以上でよい。
【００４０】
また、電解質スラリー中の分散媒のヘプタンの質量％濃度としては、それが活物質スラリー中の分散媒のヘプタンの質量％濃度より低いことを条件として、スラリーの粘性を維持する等の観点から、０質量％以上５０質量％以下が好ましく、０質量％以上４０質量％以下がより好ましく、０質量％以上２０質量％以下が更に好ましい。
【００４１】
別のスラリー中の分散媒のヘプタンの質量％濃度は、それが電解質スラリー中の分散媒のヘプタンの質量％濃度以下であることを条件として、５０質量％以下、４５質量％以下、４０質量％以下、３５質量％以下、又は３０質量％以下でよく、０質量％以上、１０質量％以上、１５質量％以上、２０質量％以上、又は２５質量％以上でよい。
【００４２】
また、別の活物質スラリー中の分散媒のヘプタンの質量％濃度としては、それが電解質スラリー中の分散媒のヘプタンの質量％濃度より低いことを条件として、スラリーの粘性を維持する等の観点から、０質量％以上５０質量％以下が好ましく、０質量％以上超４０質量％以下がより好ましく、０質量％以上２０質量％以下が更に好ましい。
【００４３】
なお、この場合において、電解質スラリーの調製の際には、ヘプタンを添加せずともよいが、電解質スラリー層を活物質スラリー層と積層させる際には、分散媒の拡散が生じることによって、活物質スラリー層中の分散媒、例えば、ヘプタンが、電解質スラリー層中に拡散する可能性があり、かつこれは別の活物質スラリーの調製についても同様であることを理解されたい。
【００４４】
なお、スラリーの塗布方法としては、特に限定されないが、ブレードコーター、グラビアコーター、ディップコーター、リバースコーター、ロールナイフコーター、ワイヤーバーコーター、スロットダイコーター、エアーナイフコーター、カーテンコーター、若しくは押出しコーター等、又はこれらの組み合わせの公知の塗布方法を採用することができる。
【００４５】
さらに、積層塗布工程の後に、スラリーを乾燥及び／若しくは焼成する工程、並びに／又はプレス工程を採用してよい。乾燥及び／又は焼成する工程としては、特に限定されることなく、公知の乾燥及び／又は焼成する工程を採用してよい。プレス工程としては、特に制限されることはなく、公知のプレス工程を採用してよい。
【００４６】
乾燥及び／又は焼成の温度としては、特に限定されることなく、例えば、常温〜５００℃の範囲の温度を挙げることができる。プレスの圧力としては、各層の所定の充填率等を達成可能であれば、特に限定されない。プレスの圧力としては、例えば、１００ＭＰａ〜１０００ＭＰａの範囲の圧力を挙げることができる。
【００４７】
〈集電体層〉
集電体層は、活物質層及び電解質層を有している電極積層体に含まれている。
【００４８】
集電体層としては、正極集電体層又は負極集電体層を挙げることができる。正極集電体層又は負極集電体層としては、特に限定されることなく、各種金属、例えば、銀、銅、金、アルミニウム、ニッケル、鉄、ステンレス鋼、若しくはチタン等、又はこれらの合金の集電体層を用いることができる。化学的安定性等の観点から、正極集電体層としては、アルミニウムの集電体層が好ましく、かつ負極集電体層としては、銅の集電体層が好ましい。
【００４９】
〈活物質層及び活物質スラリー〉
活物質層は、集電体層及び電解質層を有している電極積層体に含まれている。また、活物質スラリー層を乾燥及び／又は焼成することによって、活物質層が形成される。さらに、活物質スラリー層は、活物質スラリーを塗工することによって形成される。活物質スラリーとしては、正極活物質スラリー及び負極活物質スラリーを挙げることができる。
【００５０】
（正極活物質スラリー）
正極活物質スラリーは、正極活物質、酪酸ブチル、及びヘプタン、並びに随意に導電助剤、バインダー、及び固体電解質を含有している。
【００５１】
正極活物質としては、マンガン、コバルト、ニッケル及びチタンから選ばれる少なくとも１種の遷移金属及びリチウムを含む金属酸化物、例えば、コバルト酸リチウム（ＬｉｘＣｏＯ２）、ニッケル酸リチウム（ＬｉｘＮｉＯ２）、若しくはニッケルコバルトマンガン酸リチウム（Ｌｉ１＋ｘＮｉ１／３Ｃｏ１／３Ｍｎ１／３Ｏ２）等、又はこれらの組み合わせを挙げることができる。
【００５２】
正極活物質の形態は、好ましくは粉体である。正極活物質の平均粒径としては、特に限定されないが、例えば１μｍ以上、３μｍ以上、５μｍ以上、又は１０μｍ以上を挙げることができ、かつ１００μｍ以下、５０μｍ以下、３０μｍ以下、又は２０μｍ以下を挙げることができる。正極活物質の平均粒径としては、１〜５０μｍの範囲が好ましく、１μｍ〜２０μｍの範囲がより好ましく、１μｍ〜１０μｍの範囲が更に好ましく、１μｍ〜６μｍの範囲が特に好ましい。
【００５３】
なお、本発明において、粒子径は、走査型電子顕微鏡（ＳＥＭ）、透過型電子顕微鏡（ＴＥＭ）等による観察によって撮影した画像をもとに直接に投影面積円相当粒子径を計測し、集合数１００以上からなる粒子群を解析することで、数平均二次粒子径として求めることができる。
【００５４】
導電助剤としては、炭素材、例えば、ＶＧＣＦ（気相成長法炭素繊維、Ｖａｐｏｒ  Ｇｒｏｗｎ  Ｃａｒｂｏｎ  Ｆｉｂｅｒ）、カーボンブラック、ケッチェンブラック、カーボンナノチューブ、若しくはカーボンナノ繊維等、若しくは金属材等、又はこれらの組み合わせを挙げることができる。
【００５５】
バインダーとしては、特に限定されることなく、ポリマー樹脂、例えば、ポリフッ化ビニリデン（ＰＶＤＦ）、ポリテトラフルオロエチレン（ＰＴＦＥ）、ポリイミド（ＰＩ）、ポリアミド（ＰＡ）、ポリアミドイミド（ＰＡＩ）、ブタジエンゴム（ＢＲ）、スチレンブタジエンゴム（ＳＢＲ）、ニトリル−ブタジエンゴム（ＮＢＲ）、スチレン−エチレン−ブチレン−スチレンブロック共重合体（ＳＥＢＳ）、若しくはカルボキシメチルセルロース（ＣＭＣ）等、又はこれらの組み合わせを挙げることができる。高温耐久性の観点から、バインダーとしては、ポリイミド、ポリアミド、ポリアミドイミド、ポリアクリル、若しくはカルボキシメチルセルロース等、又はこれらの組み合わせを挙げることができる。
【００５６】
固体電解質としては、特に限定されないが、固体電解質として利用可能な原材料を用いることができる。固体電解質としては、硫化物系非晶質固体電解質、例えば、７５Ｌｉ２Ｓ−２５Ｐ２Ｓ５、８Ｌｉ２Ｏ・６７Ｌｉ２Ｓ・２５Ｐ２Ｓ５、Ｌｉ２Ｓ、Ｐ２Ｓ５、Ｌｉ２Ｓ−ＳｉＳ２、ＬｉＩ−Ｌｉ２Ｓ−ＳｉＳ２、ＬｉＩ−Ｌｉ２Ｓ−Ｐ２Ｓ５若しくはＬｉＩ−Ｌｉ２Ｓ−Ｂ２Ｓ３等；酸化物系非晶質固体電解質、例えば、Ｌｉ２Ｏ−Ｂ２Ｏ３−Ｐ２Ｏ５若しくはＬｉ２Ｏ−ＳｉＯ２等；若しくは、結晶質酸化物、例えば、Ｌｉ１．３Ａｌ０．３Ｔｉ０．７（ＰＯ４）３若しくはＬｉ１＋ｘ＋ｙＡｘＴｉ２−ｘＳｉｙＰ３−ｙＯ１２（Ａは、Ａｌ若しくはＧａ、０≦ｘ≦０．４、０＜ｙ≦０．６）等、又はこれらの組み合わせを挙げることができる。硫化物系非晶質固体電解質が、優れたリチウムイオン伝導性を有する点で好ましく用いられる。
【００５７】
固体電解質の形態は、好ましくは粉体である。固体電解質の粒径としては、例えば０．１μｍ〜２０μｍの範囲が好ましく、０．２μｍ〜１０μｍの範囲がより好ましく、０．３μｍ〜６μｍの範囲が更に好ましく、０．５μｍ〜３μｍの範囲が特に好ましい。
【００５８】
（負極活物質スラリー）
負極活物質スラリーは、負極活物質、酪酸ブチル、及びヘプタン、並びに随意に導電助剤、バインダー、及び固体電解質を含有している。
【００５９】
負極活物質としては、金属イオン、例えば、リチウムイオン等を吸蔵・放出可能であれば特に限定されないが、金属、例えば、Ｌｉ、Ｓｎ、Ｓｉ、若しくはＩｎ等、リチウムとチタン、マグネシウム若しくはアルミニウムとの合金、若しくは炭素原材料、例えば、ハードカーボン、ソフトカーボン若しくはグラファイト等、又はこれらの組み合わせを挙げることができる。
【００６０】
負極活物質層の導電助剤、バインダー、及び固体電解質としては、正極活物質スラリーに関して挙げた原材料を用いることができる。
【００６１】
〈固体電解質層及び電解質スラリー〉
固体電解質層は、活物質層及び集電体層を有している電極積層体に含まれている。また、電解質スラリー層を乾燥及び／又は焼成することによって、固体電解質層が形成される。さらに、電解質スラリー層は、電解質スラリーを塗工することによって形成される。
【００６２】
電解質スラリーは、固体電解質、酪酸ブチル、及び随意にヘプタンを含有している。電解質スラリーの電解質としては、正極活物質スラリーに関して挙げた原材料を用いることができる。
【００６３】
電解質スラリーを塗工した際に形成される、電解質スラリー層の厚さとしては、特に限定されないが、１００μｍ以下、５０μｍ以下、３０μｍ以下、２０μｍ以下、１５μｍ以下、又は１２μｍ以下の厚さを挙げることが可能であり、かつ５μｍ以上、７μｍ以上、８μｍ以上、９μｍ以上、１０μｍ以上、又は１１μｍ以上の厚さを挙げることができる。特に、電池について、エネルギー密度の向上、コンパクト化、及び／又はその内部抵抗の低減の観点から、電解質スラリー層の厚さとしては、５μｍ以上１００μｍ以下が好ましく、８μｍ以上３０μｍ以下がより好ましく、１０μｍ以上１５μｍ以下が好ましい。
【００６４】
〈その他〉
別の活物質層及び別の活物質スラリーの構成要素としては、活物質層及び活物質スラリーに関する記載を参照することができる。なお、別の活物質スラリーは、随意にヘプタンを含有している。
【００６５】
以下に示す実施例を参照して本発明をさらに詳しく説明するが、本発明の範囲は、これらの実施例によって限定されるものでないことは言うまでもない。
【実施例】
【００６６】
《実施例１》
〈負極活物質スラリーの調製〉
混合物Ａを混合して負極活物質スラリーを得た。混合物Ａの構成を、下記に示している：
・負極活物質としてのグラファイトを、１５ｇ；
・固体電解質としてのＬｉＩ−Ｌｉ２Ｓ−Ｐ２Ｓ５を、１２ｇ；
・分散媒としての酪酸ブチルを、１２ｇ；
・分散媒としてのヘプタンを、８ｇ；
・その他を、３ｇ。
なお、各要素の質量％は、混合物Ａの総質量に対する各要素の質量から算出している。また、分散媒中のヘプタンの質量％濃度は、４０質量％である。
【００６７】
〈電解質スラリーの調製〉
混合物Ｂを混合して電解質スラリーを得た。混合物Ｂの構成を、下記に示している：
・固体電解質としてのＬｉＩ−Ｌｉ２Ｓ−Ｐ２Ｓ５を、１５ｇ；
・分散媒としての酪酸ブチルを、１５ｇ；
・分散媒としてのヘプタンを、０ｇ；
・その他を、１ｇ。
なお、各要素の質量％は、混合物Ｂの総質量に対する各要素の質量から算出している。また、分散媒中のヘプタンの質量％濃度は、０質量％である。
【００６８】
〈電極積層体の作製〉
集電体層としてのＣｕ箔の表面に、上記の負極活物質スラリーを塗工して負極活物質スラリー層を形成し、かつこの負極活物質スラリー層の表面に電解質スラリーを塗工して電解質スラリー層を形成することによって、積層体を得た。この積層体を、常温で１時間にわたって乾燥し、さらにその後に、これを１００℃で３０分にわたって乾燥し、かつこれを６００ＭＰａでプレスすることによって、電極積層体を作製した。
【００６９】
《実施例２及び３並びに比較例１》
酪酸ブチル及びヘプタンの総質量を実施例１と同一にしつつ、酪酸ブチル及びヘプタンの配合比を変更したことを除き、実施例２及び３並びに比較例１の電極積層体を実施例１の電極積層体と同様にして作製した。
【００７０】
《実施例４及び５》
酪酸ブチル及びヘプタンの総質量を実施例１と同一にしつつ、酪酸ブチル及びヘプタンの配合比を変更し、かつ下記の正極活物質スラリー層をさらに形成したことを除き、実施例４及び５の電極積層体を実施例１の電極積層体と同様にして作製した。なお、実施例１〜５及び比較例１の電極積層体の原材料としての複数のスラリー中の分散媒の酪酸ブチル及びヘプタンの質量比を、表１に示している。
【００７１】
〈正極活物質スラリーの調製〉
混合物Ｃを混合して正極活物質スラリーを得た。混合物Ｃの構成を、下記に示している：
・正極活物質としてのニッケルコバルトマンガン酸リチウムを、２０ｇ；
・固体電解質としてのＬｉＩ−Ｌｉ２Ｓ−Ｐ２Ｓ５を、５ｇ；
・分散媒としての酪酸ブチルを、１２ｇ；
・分散媒としてのヘプタンを、０ｇ。
・その他を、１ｇ。
なお、各要素の質量％は、混合物Ｃの総質量に対する各要素の質量から算出している。また、分散媒中のヘプタンの質量％濃度は、０質量％である。
【００７２】
【表１】
0006287945.tif 000002
【００７３】
《評価》
評価としては、各例の電極積層体について、乾燥条件の評価、断面の評価、及び短絡の評価を行った。
【００７４】
〈電極積層体の乾燥条件の評価〉
電極積層体の乾燥条件の評価は、正極活物質スラリー層を更に形成した比較例１の積層体を乾燥させた際の、負極活物質層、固体電解質層、及び正極活物質層の断面の走査型電子顕微鏡（ＳＥＭ）像を観察することによって行った。結果を図１（ａ）〜（ｃ）に示し、かつ乾燥条件は、下記に示している：
図１（ａ）の乾燥条件は、常温で６０分間であり；
図１（ｂ）の乾燥条件は、１００℃で４分間であり；
図１（ｃ）の乾燥条件は、１５０℃で１分間である。
【００７５】
図１（ａ）、（ｂ）、及び（ｃ）のＳＥＭ像からは、いずれの乾燥の時間及び温度を採用した場合でも、正極及び／若しくは負極活物質層への固体電解質層の固体成分の混入、並びに／又は固体電解質層への正極及び／若しくは負極活物質層の固体成分の混入に関して、ほとんど差異が無いことが分かる。このことから、正極活物質スラリー層、電解質スラリー層、及び負極活物質スラリー層を乾燥又は焼成する工程でなく、それらの層を形成する工程が、層間の成分の混入に影響を与えていることが理解される。
【００７６】
〈電極積層体の断面の評価〉
電極積層体の断面の評価は、実施例１〜５及び比較例１の電極積層体の断面の走査型電子顕微鏡（ＳＥＭ）像を観察することによって行った。結果を、図２〜６に示している。
【００７７】
図２は、実施例１の電極積層体の断面のＳＥＭ像である。図２からは、実施例１の電極積層体中の負極活物質層１及び固体電解質層２が長手方向に沿って略直線状に形成され、それらの界面も略水平に形成され、かつ各層がほぼ完全に分離して形成されていることが分かる。
【００７８】
これは、電極積層体の原材料としての、負極活物質スラリー中の分散媒のヘプタンの質量％濃度が４０％であり、かつ電解質スラリー中の分散媒のヘプタンの質量％濃度が０％であることによって、負極活物質スラリー層の表面張力が電解質スラリー層の表面張力より小さくなり、負極活物質スラリー層の固体成分が電解質スラリー層へ移動しにくくなったためと考えられる。
【００７９】
図３は、実施例２の電極積層体の断面のＳＥＭ像である。図３からは、実施例２の電極積層体中の負極活物質層１及び固体電解質層２が長手方向に沿って略直線状に形成され、かつそれらの界面は、一部になだらかな凹凸を有するが、略水平に形成され、かつ各層がほぼ完全に分離して形成されていることが分かる。
【００８０】
これは、電極積層体の原材料としての、負極活物質スラリー中の分散媒のヘプタンの質量％濃度が２０％であり、かつ電解質スラリー中の分散媒のヘプタンの質量％濃度が０％であることによって、負極活物質スラリー層の表面張力が電解質スラリー層の表面張力より小さくなり、負極活物質スラリー層の固体成分が電解質スラリー層へ移動しにくくなったためと考えられる。
【００８１】
なお、上記のスラリー層の界面の一部になだらかな凹凸を有している理由としては、負極活物質スラリー層中の分散媒のヘプタンの質量％濃度が２０％で低いために、表面張力の差が小さくなり、負極活物質スラリー層の固体成分の電解質スラリー層への移動の抑制効果が弱まったためと考えられる。
【００８２】
図４は、実施例３の電極積層体の断面のＳＥＭ像である。図４からは、実施例３の電極積層体中の負極活物質層１及び固体電解質層２が長手方向に沿って形成され、かつそれらの界面は、なだらかな凹凸を有するように形成され、かつ各層が分離して形成されていることが分かる。
【００８３】
これは、電極積層体の原材料としての、負極活物質スラリー中の分散媒のヘプタンの質量％濃度が６０％であり、かつ電解質スラリー中の分散媒のヘプタンの質量％濃度が０％であることによって、負極活物質スラリー層及び電解質スラリー層の表面張力に大きな差が生じたが、同時に、負極活物質スラリー層の粘性が弱まったことによって、なだらかな凹凸を形成したと考えられる。
【００８４】
図５及び６は、実施例４及び５の電極積層体の断面のＳＥＭ像である。図５及び６からは、実施例４及び５の電極積層体中の負極活物質層１、固体電解質層２、及び正極活物質層３が長手方向に沿って略直線状に形成され、それらの界面も略水平に形成され、かつ各層がほぼ完全に分離して形成されていることが分かる。
【００８５】
これは、負極活物質スラリー層、電解質スラリー層、及び正極活物質スラリー層がこの順で積層され、かつこの順で、これらの原材料としての各スラリー中の分散媒のヘプタンの質量％濃度が低くなることによって、各スラリー層の固体成分が混じり合うことが抑制されたためと考えられる。
【００８６】
また、実施例４及び５の電極積層体の違いは、電解質スラリー中の分散媒のヘプタンの質量％濃度であり、それぞれ、０％及び２０％である。図５及び図６からは、これらのヘプタンの質量％濃度の違いが存在した場合でも、各スラリー層の固体成分が混じり合うことが抑制されていることが分かる。
【００８７】
図７は、比較例１の電極積層体の断面のＳＥＭ像である。図７からは、比較例１の電極積層体中の負極活物質層１及び固体電解質層２の界面が凹凸を有するように形成され、かつ負極活物質層１の成分の一部が、固体電解質層２の中に混入していることが分かる。
【００８８】
これは、電極積層体の原材料としての、負極活物質スラリー及び電解質スラリー中の分散媒が酪酸ブチルのみから構成されており、負極活物質スラリー層及び電解質スラリー層の表面張力に差が生じることが無かったためと考えられる。
【００８９】
〈電極積層体の短絡の評価〉
電極積層体の短絡の評価は、正極活物質層を更に形成した実施例１及び比較例１の電極積層体の固体電解質層の厚さを段階的に減少させ、短絡を生じる厚さを測定することによって、行った。
【００９０】
比較例１では、電極積層体の固体電解質層の厚さが２０μｍであるとき、電極積層体が導通して短絡を生じた。他方、実施例１では、電極積層体の固体電解質層の厚さが１２μｍであるにもかかわらず、短絡を生じなかった。
【００９１】
これは、各スラリー層の固体成分が混じり合うことが抑制されたために、これら積層されている複数のスラリー層を焼成した後に、正極及び／若しくは負極活物質層への固体電解質層の固体成分の混入、並びに／又は固体電解質層への正極及び／若しくは負極活物質層の固体成分の混入が抑制され、固体電解質層が、セパレーターとしての機能を十分に発揮し、かつ電池の短絡を防止したためと考えられる。
【００９２】
本発明の好ましい実施形態を詳細に記載したが、特許請求の範囲から逸脱することなく、本発明の方法で採用される、装置又は薬品、そのメーカー及び等級、製造ラインの位置及び配置等について変更が可能であることを当業者は理解する。
【符号の説明】
【００９３】
１    負極活物質層
２    固体電解質層
３    正極活物質層
【図１】
0006287945.tif 000003
【図２】
0006287945.tif 000004
【図３】
0006287945.tif 000005
【図４】
0006287945.tif 000006
【図５】
0006287945.tif 000007
【図６】
0006287945.tif 000008
【図７】
0006287945.tif 000009